(57)【要約】【課題】摺動性が高く、かつ、柔軟で折り曲げ加工のし易い摺動部材を提供すること。【解決手段】エンボス加工により表面側が凸部となり裏面側が凹部となるように形成され前記表面側が摺動面をなす樹脂膜１と、前記樹脂膜の凹部に填装された樹脂材２とを有する摺動部材を作製する。この摺動部材を画像定着装置に用いる。【選択図】なし【特許請求の範囲】
【請求項１】
エンボス加工により表面側が凸部となり裏面側が凹部となるように形成され前記表面側が摺動面をなす樹脂膜と、前記樹脂膜の凹部に填装された樹脂材とを有する摺動部材。
【請求項２】
前記凸部の個数密度が２００個／平方インチ以上である請求項１に記載の摺動部材。
【請求項３】
前記樹脂材の弾性率が前記樹脂膜の弾性率よりも低い請求項１または２に記載の摺動部材。
【請求項４】
前記凹部が前記樹脂材で満たされており、かつ、隣り合う凹部の樹脂材同士が連続的に繋がっている請求項１〜３のいずれかに記載の摺動部材。
【請求項５】
前記樹脂膜が熱可塑性樹脂膜である請求項１〜４のいずれかに記載の摺動部材。
【請求項６】
前記熱可塑性樹脂膜が液晶樹脂膜である請求項５に記載の摺動部材。
【請求項７】
前記熱可塑性樹脂膜がポリイミド樹脂膜である請求項５に記載の摺動部材。
【請求項８】
前記熱可塑性樹脂膜がポリエーテルエーテルケトン膜である請求項５に記載の摺動部材。
【請求項９】
前記樹脂材は、常温で液状の樹脂を、硬化させたものである請求項５〜８のいずれかに記載の摺動部材。
【請求項１０】
前記樹脂材がシリコーン樹脂である請求項１〜９のいずれかに記載の摺動部材。
【請求項１１】
前記樹脂材がフッ素ゴムである請求項１〜９のいずれかに記載の摺動部材。
【発明の詳細な説明】
【技術分野】
【０００１】
本発明は、機械部品の摺動部分に用いられる摺動部材に関するものである。より詳細には、複写機、プリンター、ファクシミリ等の画像定着装置（電子写真画像形成装置）の摺動面に配置されるシート状の摺動部材（「摺動シート」と記載する場合もある）に関するものである。
【背景技術】
【０００２】
地球環境保全、エネルギー資源の枯渇などの諸情勢により、近年、電気装置の省エネルギー化が求められている。例えば、プリンター、複写機、ファクシミリ等の画像形成装置の熱定着装置においても  高速化、立ち上げ時間の短縮、小型化、省エネルギーを目的として、エンドレスベルトを用いた熱定着方式が採用されている。
【０００３】
例えば複写装置では、ドラム状に形成された感光体を一様に帯電させ、この感光体を画像情報に基づいて制御された光で露光し、感光体上に静電潜像（トナー）を形成し、画像定着装置によって、このトナーを紙等の記録媒体上に未定着の状態で転写させ、加熱／加圧することにより記録媒体に定着させるものである。
【０００４】
例えば、特許文献１、２には、回転可能に配設される加圧ロールと、この加圧ロールに回転可能に圧接配置された筒状のエンドレスベルトとを備えた画像定着装置が記載されている。エンドレスベルトの内側には、加圧ロール側に向けてエンドレスベルトを押圧する加圧部材（押圧パッド）が設けられ、加圧部材とエンドレスベルトと間には、潤滑剤を含んだ摺動部材が設けられている。摺動部材は、エンドレスベルトが定着ロールの周速に遅れることなく従駆動させる役割を担っている。
【０００５】
摺動部材の摺動を一層円滑にする目的、及び、摺動部材の摩耗を減少させる目的で、通常は、摺動部材とエンドレスベルト間にはシリコーンオイル等の液状潤滑剤を介在させている。
【０００６】
この摺動部材には、特許文献２に記載されているようにガラス繊維を織ったガラスクロスに、四フッ化エチレン樹脂（ポリテトラフルオロエチレン）を含浸コーティングし、それを焼き付けたガラステフロン（登録商標）が重用されている。ガラステフロンは四フッ化エチレン樹脂自体が有する低摩擦性と、摺動対象物との接触面積の少なさ（摺動部材の織り布構造から生じる表面凸部に起因）による効果で、優れた摺動性を示す。
【０００７】
しかしながら、ガラステフロンは電子写真画像形成装置の熱定着装置の加熱加圧環境下で長時間使用されると、表面層の四フッ化エチレン樹脂層が収縮（クリープ）し、表面の凹凸が減少し、また、四フッ化エチレン樹脂層が摩耗してガラスクロスが露出する問題がある。ガラスクロスが露出するとエンドレスベルト１ａが損傷し、定着画像の荒れの原因となる。また摺動抵抗が増大すると、熱定着装置に用いられている軸受け、ギア、モーターへの負担となり、エネルギーロスの増加や装置の故障を引き起こす原因となる。  
【０００８】
このガラステフロンの問題を解決するために、ガラスクロスを使用しない種々の技術が開示されている。例えば、特許文献３には、摺動面に特殊な凹凸構造を採用したフッ素樹脂層からなる摺動シートが記載されている。しかし、この摺動シートを電子写真画像形成装置の熱定着装置の加熱加圧環境下で長時間使用すると、摺動面のフッ素樹脂のクリープと摩耗のため、特殊凹凸構造が潰れ、摺動面が平滑となって、摺動抵抗が増加する。
【０００９】
また、特許文献４および特許文献５のように、樹脂フィルムの表面にエンボス加工で凹凸を賦型した熱硬化性ポリイミドフィルムを摺動部材として使用する技術が記載されているが、薄い未硬化状態のポリイミド前駆体を取り扱う工程が煩雑であるため生産効率の向上には限界がある。
【００１０】
特許文献６には、ポリエーテルエーテルケトン（ＰＥＥＫ）を適用した画像形成装置の熱定着装置の摺動シートが記載されている。この摺動シートの表面はガラスクロスにより賦形され、多少の凹凸形状が形成されているが、その凹凸形状はかなり微細なものであり、画像形成装置の熱定着装置の作動環境下では凹凸形状が簡単に潰れてしまうため、摺動性は十分なものではない。
【００１１】
特許文献７には、単一の樹脂からなり、少なくともエンドレスベルトの摺動方向に関して、シート面内の位置に応じて単位面積当たりの樹脂量が実質的に異なることによって厚い部分と薄い部分を繰り返し有する摺動シートが記載されている。しかし、このような摺動シートを製造するためには、表面研磨やエッチングのための特殊な装置を要する。
【先行技術文献】
【特許文献】
【００１２】
【特許文献１】特開２００１−２２８７３１号公報
【特許文献２】特開平１０−２１３９８４号公報
【特許文献３】特開２００５−９１５５７号公報
【特許文献４】特開２００５−３９６９号公報
【特許文献５】特開２００５−２４６７９３号公報
【特許文献６】特開２００８−１９７３１７号公報
【特許文献７】特開２００９−１５２２７号公報
【発明の概要】
【発明が解決しようとする課題】
【００１３】
上記従来の摺動部材（摺動シート）は、摺動性、又は摺動性の維持が十分ではなかった。上記特許文献７では、摺動性の向上の点では一定の効果を有するものの、製造工程が煩雑であり、しかも単一樹脂を用いて単位面積当たりの樹脂量が異なる厚い部分と薄い部分を構成しているため、使用する樹脂によっては摺動シートが硬くなる場合があり、また折り曲げ加工性に劣る。
【００１４】
本発明は上記のような状況に鑑みてなされたものであって、摺動性が高く、かつ、柔軟で折り曲げ加工のし易い摺動部材を提供することを目的とするものである。
【課題を解決するための手段】
【００１５】
上記目的を達し得た本発明の摺動部材は、エンボス加工により表面側が凸部となり裏面側が凹部となるように形成され前記表面側が摺動面をなす樹脂膜と、前記樹脂膜の凹部に填装された樹脂材とを有するものである。本発明では、摺動部材が樹脂膜（表皮層）と樹脂材（荷重受け層）とに分かれているため、これらに弾性率が異なる材料を適用することにより摺動部材の折り曲げに対する自由度が増し、摺動部材を柔軟に屈曲させることができるようになる。また、摺動部材の折り曲げ等の加工が容易となる。
【００１６】
上記摺動部材において、前記凸部の個数密度を２００個／平方インチ以上とすることが好ましい。摺動性をより確実に向上させるためである。
【００１７】
上記摺動部材において、前記樹脂材の弾性率を前記樹脂膜の弾性率よりも低くすることが好ましい。
【００１８】
上記摺動部材において、前記凹部が前記樹脂材で満たされており、かつ、隣り合う凹部の樹脂材同士が連続的に繋がっている態様をとることができる。
【００１９】
上記摺動部材において、前記樹脂膜が熱可塑性樹脂膜で構成することが好ましい。熱可塑性樹脂を用いると樹脂膜へのエンボス形状の付与が容易となるからである。
【００２０】
上記摺動部材において、前記熱熱可塑性樹脂膜が液晶樹脂膜、ポリイミド樹脂膜、ポリエーテルエーテルケトン膜で構成することが好ましい。これらの樹脂は、耐熱性に優れているためである。
【００２１】
上記摺動部材において、前記樹脂材は、常温で液状の樹脂を、硬化させたものを用いることができる。
【００２２】
上記摺動部材において、前記樹脂材として、シリコーン樹脂、フッ素ゴム等を用いることができる。ゴム弾性の特性により、摺動部材の柔軟性を高めることが可能となるためである。
【発明の効果】
【００２３】
本発明の摺動部材は、樹脂膜にエンボス加工が施されていることにより摺動性が高く、また、エンボス加工による凹部に樹脂膜とは異なる樹脂材が填装されているために、一定の強度は保ちながらも柔軟性が高い摺動部材を提供することができるものであり、長寿命で画像品質の高い画像定着装置を製造することが可能となる。
【図面の簡単な説明】
【００２４】
【図１】本発明の実施の形態１における摺動部材の断面図である。
【図２】本発明の実施の形態２における摺動部材の断面図である。
【発明を実施するための形態】
【００２５】
以下、本発明の実施の形態にかかる摺動部材について説明する。本発明の摺動部材は、上記したようにエンボス加工により表面側が凸部となり裏面側が凹部となるように形成された樹脂膜と、樹脂膜の凹部に填装された樹脂材とを有するものである。以下、図面を参照しながら、本発明の基本的構成要素である樹脂膜と樹脂材について詳細に説明する。
【００２６】
（実施の形態１）
図１は、本発明の実施の形態１における摺動部材の断面図である。図１において、樹脂膜１（表皮層）は、表面側が凸部となり裏面側が凹部となるようにエンボス加工されている。凸部が形成された表面側が摺動部材の摺動面をなす。一方、その裏側は凹部であり、凹部には樹脂材２（荷重受け部）が填装されている。本発明では、摺動部材を樹脂膜１と樹脂材２とに分けているため、摺動部材の強度、摺動性等、必要な特性を付与しやすくなる。例えば、摺動面をなす樹脂膜１には耐摩耗性に優れ、滑り抵抗の小さな物性（形状、或いは表面摩擦抵抗）を付与することができ、樹脂材２には、定着ロールの押圧部材（図示せず）への固定に必要な粘着機能を付与することも可能である。
【００２７】
また樹脂材２は摺動部材から受ける荷重を受け止める役割を果たすことにより、樹脂膜１のエンボス形状が押し潰されることを防止する。したがって、樹脂膜１の材料として変形しやすい熱可塑性樹脂を用いた場合であっても、エンボス形状を維持することができ、摺動部材の使用寿命は長い。熱可塑性樹脂は熱による加工が大変容易であり、エンボス加工に研磨やエッチング等の特別な製造装置を用いる必要がないため、摺動部材の製造効率とエンボス強度を両立することができる。
【００２８】
また、樹脂膜１と樹脂材２で弾性率が異なる材料を選択することにより摺動部材の折り曲げに対する応力が軽減されるため、摺動部材が柔軟に屈曲できるようになり、摺動部材自体の製造工程においても、製造された摺動部材の取付け工程においても、そのハンドリング性が高まる。樹脂膜１は、摺動部材の自己保持性を担うものであるので、ある程度の弾性率があることを要する。したがって、樹脂材２の弾性率を樹脂膜１の弾性率よりも低くすることが好ましい。
【００２９】
図１では、樹脂膜１がサインカーブ形状により形成された例を示したが、エンボス形状はこのような形状に限定されるものではなく、凸部およびこれに対応する凹部を有し、その他のエリアは平坦部である形状でもよい。また、凸部および樹脂膜１の裏面でこれに対応する凹部の形状は、半球状、錘状、矩形状、その他、様々な形態をとることができる。
【００３０】
次に、樹脂膜１に用いられる材料の一例を挙げる。本発明に使用する樹脂膜１はポリフェニレンスルフィド（ＰＰＳ）、非晶ポリアリレート（ＰＡＲ）、ポリエーテルイミド（ＰＥＩ）、ポリイミド（ＰＩ）、ポリサルホン（ＰＳＵ）、ポリエーテルエーテルケトン（ＰＥＥＫ）、液晶ポリエステル（ＬＣＰ）、ポリベンゾイミダゾール（ＰＢＩ）、非晶ポリアリレート（ＰＡＲ）等の所謂スーパーエンプラを使用することができ、特に熱変形温度が１８０℃（ＪＩＳ  ７１９１に準拠、基準荷重：０．２５ＧＰａ）以上のものは、加熱加圧環境下で画像形成装置（電子写真画像形成装置）に用いる部材として一層好適である。
【００３１】
熱変形温度が１８０℃未満であると、熱転写定着装置の使用環境および機械的ストレスに耐えられずエンボス形状が消失するため、摺動抵抗が経時的に増加して動作に不具合を生じる。したがって、本発明にかかる樹脂膜１には熱可塑性樹脂、熱硬化性樹脂のいずれも用いることができるが、エンボス加工の容易性の観点からは熱可塑性樹脂を用いることがより好適である。
【００３２】
樹脂膜１の厚さは、実用的な強度、および適度なコシを持たせてハンドリング性を高めるため、例えば２０μｍ以上とすることが好ましく、より好ましくは３０μｍ以上、さらに好ましくは４０μｍ以上、一層好ましくは５０μｍ以上とする。一方、厚くなりすぎると樹脂膜１が硬くなりすぎ、柔軟性に欠け、定着装置への装着効率が低下する。そのため、樹脂膜１の厚さは例えば２００μｍ以下とすることが好ましく、より好ましくは１５０μｍ以下、さらに好ましくは１２０μｍ以下、一層好ましくは１００μｍ以下とする。
【００３３】
樹脂膜１へのエンボス形状の付与は、例えば次の２つの方法により行う。一つは、流動性のある原料をエンボス形状付きの金型に流し込み、樹脂膜１の成型と同時にエンボス形状の付与を行う方法である。もう一つは、予めフィルム状に成型された樹脂膜（凹凸が形成される前の平坦なものであり、以下、「樹脂フィルム」と記載する場合がある）に機械的に凹凸形状を施すものであり、経済的な観点でのメリットがある。本発明におけるエンボス加工された樹脂膜１とは、結果的に凸部および凹部が形成されたものであれば、上記何れの方法により得たものでもよい。
【００３４】
エンボス形状は、凹部および凸部が交互に繰り返される形状が好ましく、凹部分の面積当たりの個数は２００個／平方インチ以上、１０００個／平方インチ以下が好ましい。２００個／平方インチ未満であると摺動面の接触面積が増え、摺動抵抗が増加するからである。より好ましくは２５０個／平方インチ以上、さらに好ましくは３００個／平方インチ以上とする。一方、１０００個／平方インチ以下としたのは、１０００個／平方インチを超えるとエンボス密度が大きくなりすぎて、実使用時に樹脂膜１自体から発生する削りカスなどが摺動部材にトラップされて、摺動抵抗が不安定になるからである。より好ましくは９００個／平方インチ以下、さらに好ましくは８００個／平方インチ以下とする。
【００３５】
エンボス加工は、表面に所定のエンボス形状を形成した平板、ロール、ベルト等に適切な温度および圧力下にフィルムを押し付けその表面形状を写し取るものである。生産性の観点からロールあるいはベルトによる加工が好適である。また簡易的には熱平板プレス機を用いて、ゴム状弾性クッションと金属ワイヤーメッシュの間に樹脂フィルムを挟んで熱プレス処理することにより、樹脂フィルムの表面にエンボス形状を付与することができる。プレス温度は、樹脂フィルムの融点以下、好ましくは融点より２０℃以上（より好ましくは３０℃以上、さらに好ましくは４０℃以上）低い温度とすることが望ましい。融点近辺、或いはそれ以上の温度で熱プレス処理を行うと、穴空きなど、樹脂フィルムにダメージを与える可能性が高くなるためである。
【００３６】
樹脂膜１の凹部に導入する樹脂材２は、例えば、反応性液状樹脂、溶剤に溶かした樹脂、液体に分散させた樹脂、微粉末樹脂、熱可塑性樹脂など、何らかの手段で流動性を示す樹脂であれば好ましく使用できる。これらの樹脂のうち、反応性液状樹脂、溶剤に溶かした樹脂は、常温で液状であるため、特殊な設備を用いずとも、細かいエンボス形状の凹部まで樹脂材２を充填することが容易であるので好適である。凹部への導入後に、樹脂材２を硬化させると耐熱性が出現する。樹脂材２は単一の樹脂であっても、或いは、数種類の樹脂を混合したものであっても良い。中でも、シリコーンゴム、フッ素ゴムなどゴム弾性を示す樹脂は柔軟でストレスを分散する機能も有しているのでさらに好適である。
【００３７】
樹脂材２には、各種顔料、導電性カーボン、カーボンナノファイバー、シリカ、金属粉など各種のフィラー類を配合する事ができる。また、発泡剤を配合して発泡体とすることも可能である。樹脂材２にフィラー等を配合するのは、注型された樹脂の物性（強度、伸度、柔軟性など）を調整し、或いは改善するためである。フィラー材料として導電性フィラーを用いた場合は、摺動部材の静電気をコントロールすることができる。また、カラー顔料を用いた場合は、摺動部材に識別性を付与することができる。
【００３８】
樹脂膜１と樹脂材２の接着性を向上させるため、樹脂膜１の凹部に樹脂材２を導入するのに先立って、樹脂膜１の表面にクロム酸処理、各種プライマー処理などの湿式表面処理、或は火炎処理、コロナ放電処理、プラズマ処理など乾式の表面処理を施しても良い。
【００３９】
（実施の形態２）
樹脂膜１の凹部に導入する樹脂材２は、図１に示したように、１つの凹部ごとに孤立（独立）して存在していてもよいが、図２に示すように、各々が連続的に繋がっていてもよい。樹脂材２として、エポキシ樹脂など弾性率が高く、曲げ難い樹脂を使用する場合は、エポキシ樹脂が凹部に孤立して存在する方がシート全体の柔軟性を損なわないので好ましい。一方、樹脂材２が連続的に繋がっている場合は、樹脂材２と押圧部材とが密着し、樹脂膜１が押圧部材に直接固定される部分が存在しないため、摺動部材の使用時に樹脂膜１にかかる引張応力が減少し、樹脂膜１の使用寿命が伸びる。或いは、より薄い樹脂膜１を使用することも可能になる。特に、樹脂材２にシリコーン樹脂（シリコーンゴム）を使用すれば一層効果的である。また、樹脂材２に導電フィラーを用いた場合、樹脂材２が連続的に繋がっていることにより静電気の帯電を抑制できる。
【実施例】
【００４０】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００４１】
（実施例１）
融点が３４０℃、熱変形温度が２１０℃のポリエステル系液晶ポリマーで構成され、厚さが５０μｍの２軸延伸フィルム（商品名：バイアック、ジャパンゴアテックス株式会社製）に対して、サイトウエンヂニアーズ株式会社製エンボッサーのエンボス形状（四角あやめ１号）を用い、温度２００℃で熱プレス処理してエンボス形状を付与し、液晶ポリマーフィルムのサンプルを得た。凹部の密度は２８９個／平方インチ、凹部の深さは２００μｍであった。
【００４２】
次いで、樹脂材２として液状シリコーン樹脂（商品名：ＫＥ−１０６）、及び硬化触媒（商品名：ＣＡＴ−ＲＧ、いずれも、信越化学工業株式会社製）を重量比で１０／１の割合で計り取り、十分に混合した。
【００４３】
次に、ガラス板上に、エンボス加工を施した上記の液晶ポリマーフィルムのサンプルを皺（シワ）無く広げて接着テープで固定した。固定した液晶ポリマーフィルム上に上記液状シリコーン樹脂を流延し、その表面をガラス棒で平滑に均した。次いで、１５０℃の恒温槽で１５分間熱処理して液状シリコーン樹脂を完全に硬化させ試験用の摺動部材とした。硬化後のシリコーン樹脂の塗布量は８０ｇ／ｍ２であった。
【００４４】
冷却後、ガラス板から摺動部材を取り外し、シリコーン樹脂非コーティング面を摺動面、コーティング面を固定面として後述する評価試験を行った。
【００４５】
（実施例２）
樹脂材２として、ナフタレン型エポキシ樹脂（商品名：ＨＰ−４０３２、ＤＩＣ株式会社製）を２００ｇと、粉末ジシアンジアミド（商品名：ＤＩＣＹ７、ジャパンエポキシレジン株式会社製）を１０ｇ、２−エチル−４−メチルイミダゾールを２ｇ、及び、メチルエチルケトン１００ｇをステンレス製容器に入れてミキサーで３０分間混合分散させた。
【００４６】
次に、実施例１で用いたエンボス形状を付与したポリエステル系液晶ポリマーの２軸延伸フィルムをガラス板上に皺無く広げて接着テープで固定した後、調整した上記のナフタレン型のエポキシ樹脂を流延し、その表面をガラス棒で平滑に均した。８０℃の恒温槽で１５分間熱処理して上記エポキシ樹脂をＢステージ化（半硬化）した。次に、ガラス板から上記フィルムを取り外して、ステンレス製のピンフレームに皺無く固定して１８０℃の恒温槽で４時間熱処理してエポキシ樹脂を更に硬化させ、試験用の摺動部材とした。硬化後のエポキシ樹脂の塗布量は５０ｇ／ｍ２であった。なお、実施例１および２で得られた摺動部材は、図１のように樹脂材２が各々の凹部に独立して形成されたものである。
【００４７】
（比較例１）
実施例１で調製したポリエステル系液晶ポリマーの２軸延伸フィルムに対して樹脂材２を塗布せず、そのまま試験用の摺動部材とした。
【００４８】
（比較例２）
ポリイミドワニス（商品名：コンポラセンＨ７００、荒川化学工業株式会社製）をガラス板上にアプリケーターで２００μｍの厚さに塗布し、次いで１００℃の乾燥器で１５分間乾燥処理し、更に、昇温して２５０℃で２時間熱処理して４０μｍ厚さのポリイミドフィルムを得た。このフィルムをシリコーン樹脂で離型処理した０．２３φ×３０メッシュのステンレスメッシュと合わせて上下に７５μｍ厚さのポリイミドフィルムを配して３００℃の熱板プレスで５ｋｇ／ｃｍ２の圧力を試料にかけ、１０分間熱プレス処理をしてステンレスメッシュ金網の凹凸模様を写し取った。このフィルムに対して樹脂材２を塗布せず、樹脂材処理をせずそのまま試験用の摺動シートとした。
【００４９】
実施例１および２、比較例１および２で得られた摺動部材には、次の３つの試験を行った。
【００５０】
１．熱プレス試験
２枚のステンレス製鏡面板の間に  試料と厚さ１ｍｍのシリコーンゴムシートを合わせて挟みこみ、試料への荷重５ｋｇ／ｃｍ２、温度１８０℃で５分間熱プレス処理を行い、表面のエンボス形状の変化を観察した。
【００５１】
２．摩擦試験
学振型摩擦試験機（株式会社大栄科学精器製作所製）の試験台側にポリイミドフィルムを、摩擦子側に試料を取り付け、荷重分銅５００ｇを載せて、ポリイミドフィルム上にシリコーンオイルを１滴垂らし、その後１００００回  摩擦して表面のエンボス形状の変化を観察した。
【００５２】
３．実機試験
カラープリンター（商品名：ＤｏｃｕＰｒｉｎｔ  Ｃ１１００、富士ゼロックス株式会社製）の画像定着装置及び紙の反転装置のユニット部分にあるフリーベルトロールセットを取り出し、付属の摺動部材と同一形状にカットしたサンプルを替わりに取り付け、プリンターに組み込んだ。この実機によりＡ４サイズの紙を１０万枚処理した後、摺動部材とベルトの内面を観察した。これらの結果を表１に示す。
【００５３】
【表１】
2010271656.tif 000002
【００５４】
表１から、分かるように、樹脂膜１の凹部に樹脂材を填装していない比較例１および比較例２では、各種の試験の実行により、エンボス形状が小さくなり、或いは消失し、実機試験においても異音が発生するなど不具合が発生した。これに対して、樹脂膜１の凹部に樹脂材を填装した実施例１および実施例２では、熱プレス試験、摩擦試験、実機試験を行った後でも樹脂膜１のエンボス形状は十分維持されており、摺動性が高いままで継続使用が可能であることがわかる。
【符号の説明】
【００５５】
１  樹脂膜
２  樹脂材
【図１】
2010271656.tif 000003
【図２】
2010271656.tif 000004